(57)【要約】本発明の課題は中綿に弾力性に優れるポリエステルを使用した寝具であって、多量のハロゲン含有繊維を使用しなくても長時間の炎にも耐え得る高度の難燃性を備えた寝具を提供することである。中綿とそれを覆う側地からなる難燃性寝具製品であって、中綿においてセルロース系繊維（Ａ）、ポリエステル系繊維（Ｂ）およびハロゲン含有繊維（Ｃ）を必須成分とすることにより、上記課題を解決した寝具製品が得られる。本発明の寝具製品は優れた難燃性のほか比較的少量のハロゲン含有繊維を使用しているので、多量のポリエステル繊維を使用できるため優れたクッション性を有する寝具を提供することができる。さらに、本発明によればポリエステル系繊維やセルロース系繊維等、易燃性繊維を側地として用いた難燃性寝具製品であっても、難燃性が充分に発揮される為、難燃性と同時に優れた風合いや触感に優れた寝具を提供することができる。【特許請求の範囲】
【請求項１】
中綿とそれを覆う側地からなる難燃性寝具製品であって、前記中綿がセルロース系繊維（Ａ）１０〜４０重量％、ポリエステル系繊維（Ｂ）５０〜８０重量％、ハロゲン含有繊維（Ｃ）１０〜４０重量％を含む繊維で構成された難燃性寝具製品。
【請求項２】
セルロース系繊維（Ａ）が木綿、麻、レーヨン、ポリノジック、キュプラ、アセテート及びトリアセテートよりなる群から選ばれた少なくとも一つの繊維である請求項１記載の難燃性寝具製品。
【請求項３】
セルロース系繊維（Ａ）が珪酸、または珪酸アルミニウムから選ばれる難燃剤を２０〜５０重量％含有するレーヨン繊維である請求項１または請求項２に記載の難燃性寝具製品。
【請求項４】
セルロース系繊維（Ａ）がリン酸エステル系化合物、含ハロゲンリン酸エステル系化合物、縮合リン酸エステル系化合物、ポリリン酸塩系化合物、赤リン、アミン化合物、ホウ酸、臭化物等のハロゲン化合物、尿素−ホルムアルデヒド化合物、硫酸アンモニウムよりなる群から選ばれる少なくとも一つの難燃剤を、セルロース系繊維に対して６〜２５重量％添加した繊維である請求項１または請求項２に記載の難燃性寝具製品。
【請求項５】
ポリエステル系繊維（Ｂ）が、融点が２００℃を超えるポリエステル繊維、低融点バインダー繊維、難燃性ポリエステル繊維よりなる群から選ばれる少なくとも一つの繊維である請求項１〜４のいずれかに記載の難燃性寝具製品。
【請求項６】
低融点バインダー繊維が低融点ポリエステル単一成分よりなる繊維、融点が２００℃を超えるポリエステルと低融点ポリエステルの複合よりなる繊維、融点が２００℃を超えるポリエステルと低融点ポリオレフィンの複合よりなる繊維よりなる群から選ばれる少なくとも一つの繊維である請求項５記載の難燃性寝具製品。
【請求項７】
難燃性ポリエステル繊維がリン系化合物、リン酸エステル系化合物、含ハロゲンリン酸エステル系化合物、縮合リン酸エステル系化合物、ポリリン酸塩系化合物、ホスファゼン化合物、赤リン、ヒンダードアミン化合物等のアミン化合物、ホウ酸、臭化物等のハロゲン化合物、尿素−ホルムアルデヒド化合物、硫酸アンモニウム、水和金属化合物、金属酸化物、有機金属化合物、シリコーン系化合物よりなる群から選ばれる少なくとも一つの難燃剤を添加した繊維である請求項５記載の難燃性寝具製品。
【請求項８】
ハロゲン含有繊維（Ｃ）がモダアクリル繊維である請求項１〜７のいずれかに記載の難燃性寝具製品。
【請求項９】
側地が、セルロース系繊維および／またはポリエステル系繊維を含む請求項１〜８のいずれかに記載の難燃性寝具製品。
【請求項１０】
側地が、セルロース系繊維２０〜８０重量％、ポリエステル系繊維８０〜２０重量％からなる請求項９記載の難燃性寝具製品。
【発明の詳細な説明】
【技術分野】
【０００１】
本発明は、高度に難燃化された寝具製品に関する。
【背景技術】
【０００２】
火災の防止には、家屋内の寝具製品、インテリア製品や家具等に使用される素材への難燃性付与が好ましい。また、難燃性が付与された素材は寝具製品やインテリア製品の触感や吸湿性などの快適さを損なわないものでなければならない。
寝具製品やインテリア製品の中で、マットレスパッドやコンフォーター、あるいは枕等、クッション性を要求される製品がある。多くの場合、これらの製品において、中綿にはクッション性を発現するため優れた弾力性を有するポリエステル繊維が使用される。また、側地には吸湿性に優れる綿や耐久性に優れるポリエステルなどの繊維が使用される。これらの製品に対して、様々な難燃化の検討がされてきたが、その殆どが側地の難燃化に関するものであった。
繊維を難燃化するにはアンチモン化合物や燐化合物のような難燃化剤を含む繊維やガラス繊維のような難燃性の繊維を使用する必要がある。このような繊維は触感あるいは吸湿性などの快適さが劣る。従って、中綿を有する寝具では側地ではなく中綿を難燃化することが望ましい。【０００３】
近年、寝具やインテリア繊維製品には高度の難燃性が要求されるようになっている。このような難燃性は、例えば米国カリフォルニア州の枕等の燃焼試験方法Ｔｅｃｈｎｉｃａｌ  Ｂｕｌｌｅｔｉｎ  ６０４の２００３年１０月発行のドラフト（以下ＴＢ６０４）に記載されている。ここでは、長時間、例えば２０秒間、火炎と接しても燃焼しないなど、高度の難燃性が要求される。【０００４】
特許文献１には難燃剤を大量に添加した高度に難燃化したハロゲン含有繊維と、難燃化していないポリエステルなどの他の繊維とを組み合わせた難燃繊維複合体による寝具用繊維製品が提案されている。特許文献１にはその難燃繊維複合体を中綿に使用することについては開示されていない。しかし、特許文献１に記載された含ハロゲン繊維とポリエステル繊維の複合体を中綿に使用しても、高度の難燃性、例えばＴＢ６０４に記載された難燃性を達成するには多量の難燃性ハロゲン含有繊維を使用することが必要であることが判明した。多量のハロゲン含有繊維を使用するとポリエステル繊維の使用量が減少し、中綿の弾力性が低下する。
【特許文献１】特開平０５−０９３３３０号公報
【発明の開示】
【発明が解決しようとする課題】
【０００５】
本発明の目的は中綿に弾力性に優れ安価なポリエステルおよび難燃性に優れるハロゲン含有繊維を使用した寝具であって、多量のハロゲン含有繊維を使用しなくても優れた難燃性を有する寝具を提供することである。
本発明の他の目的はポリエステル系繊維やセルロース系繊維等、触感や吸湿性などの快適さを有するが易燃性である繊維を側地として使用しても高度の難燃性を有する寝具を提供することである。
【課題を解決するための手段】
【０００６】
本発明者らは、前記問題を解決するため鋭意検討を重ねた結果、中綿とそれを覆う側地からなる難燃性寝具製品であって、前記中綿にセルロース系繊維（Ａ）およびポリエステル系繊維（Ｂ）およびハロゲン含有繊維（Ｃ）を用いることで、多量のハロゲン含有繊維を使用しなくても長時間の炎にも耐え得る、優れた難燃性を備えた難燃性寝具製品が得られることを見出した。【０００７】
すなわち、本発明は次のとおりである。
（１）中綿とそれを覆う側地からなる難燃性寝具製品であって、前記中綿がセルロース系繊維（Ａ）１０〜４０重量％、ポリエステル系繊維（Ｂ）５０〜８０重量％、ハロゲン含有繊維（Ｃ）１０〜４０重量％を含む繊維で構成された難燃性寝具製品。
（２）セルロース系繊維（Ａ）が木綿、麻、レーヨン、ポリノジック、キュプラ、アセテート及びトリアセテートよりなる群から選ばれた少なくとも１つの繊維である（１）記載の難燃性寝具製品。
（３）セルロース系繊維（Ａ）が珪酸、または珪酸アルミニウムから選ばれる難燃剤を２０〜５０重量％含有するレーヨン繊維である（１）または（２）に記載の難燃性寝具製品。
（４）セルロース系繊維（Ａ）がリン酸エステル系化合物、含ハロゲンリン酸エステル系化合物、縮合リン酸エステル系化合物、ポリリン酸塩系化合物、赤リン、アミン化合物、ホウ酸、臭化物等のハロゲン化合物、尿素−ホルムアルデヒド化合物、硫酸アンモニウムよりなる群から選ばれる少なくとも一つの難燃剤を、セルロース系繊維に対して６〜２５重量％添加した繊維である（１）または（２）に記載の難燃性寝具製品。
（５）ポリエステル系繊維（Ｂ）が、融点が２００℃を超えるポリエステル繊維、低融点バインダー繊維、難燃性ポリエステル繊維よりなる群から選ばれる少なくとも一つの繊維である（１）〜（４）のいずれかに記載の難燃性寝具製品。
（６）低融点バインダー繊維が低融点ポリエステル単一成分よりなる繊維、融点が２００℃を超えるポリエステルと低融点ポリエステルの複合よりなる繊維、融点が２００℃を超えるポリエステルと低融点ポリオレフィンの複合よりなる繊維よりなる群から選ばれる少なくとも一つの繊維である（５）記載の難燃性寝具製品。
（７）難燃性ポリエステル繊維がリン系化合物、リン酸エステル系化合物、含ハロゲンリン酸エステル系化合物、縮合リン酸エステル系化合物、ポリリン酸塩系化合物、ホスファゼン化合物、赤リン、ヒンダードアミン化合物等のアミン化合物、ホウ酸、臭化物等のハロゲン化合物、尿素−ホルムアルデヒド化合物、硫酸アンモニウム、水和金属化合物、金属酸化物、有機金属化合物、シリコーン系化合物よりなる群から選ばれる少なくとも一つの難燃剤を添加した繊維である（５）記載の難燃性寝具製品。
（８）ハロゲン含有繊維（Ｃ）がモダアクリル繊維である（１）〜（７）のいずれかに記載の難燃性寝具製品。
（９）側地が、セルロース系繊維および／またはポリエステル系繊維を含む（１）〜（８）記載の難燃性寝具製品。
（１０）側地が、セルロース系繊維２０〜８０重量％、ポリエステル系繊維８０〜２０重量％からなる（９）記載の難燃性寝具製品。
【発明の効果】
【０００８】
本発明によれば、中綿とそれを覆う側地からなる難燃性寝具製品であって、前記中綿に、セルロース系繊維（Ａ）およびポリエステル系繊維（Ｂ）およびハロゲン含有繊維（Ｃ）を用いることで、多量のハロゲン含有繊維を使用しなくても長時間の炎にも耐え得る難燃性を備えた難燃性寝具製品を提供することができる。
また、本発明によれば中綿として比較的少量のハロゲン含有繊維を使用しているので、多量のポリエステル繊維を使用できるため優れたクッション性などの風合いを有する寝具を提供することができる。また、多量のポリエステル繊維を使用しているため、本発明の寝具は加工性を損なわず、低コストである。
さらに、本発明によればポリエステル系繊維やセルロース系繊維等、易燃性繊維を側地として用いた難燃性寝具製品であっても、難燃性が充分に発揮される為、難燃性と同時に優れた風合いや触感に優れた寝具を提供することができる。
【発明を実施するための最良の形態】
【０００９】
本発明に使用する中綿は、セルロース系繊維（Ａ）、ポリエステル系繊維（Ｂ）およびハロゲン含有繊維（Ｃ）の少なくとも３種類の繊維で構成される。
セルロース系繊維（Ａ）は、優れた風合や吸湿性などの快適性を与えると共に、燃焼時に炭化膜を形成するのに効果的な成分である。本発明に用いるセルロース系繊維（Ａ）の例としては、木綿、麻、レーヨン、ポリノジック、キュプラ、アセテートおよびトリアセテートあるいは難燃セルロース繊維があげられ、これらは単独使用しても良く、２種類以上組み合わせて使用しても良い。【００１０】
セルロース系繊維（Ａ）としては通常の難燃化されていないセルロース系繊維や難燃化されたセルロース系繊維を使用することができる。難燃化されたセルロース系繊維としてはセルロース系繊維に難燃剤として珪酸および／または珪酸アルミニウムを含有した珪酸含有セルロース系繊維、その他難燃剤を製造時に含有させた難燃性セルロース系繊維および難燃剤を用いて後加工等により難燃化した難燃性セルロース系繊維があげられる。難燃性セルロース系繊維（Ａ）の基質であるセルロース系繊維の具体例としては、前記のセルロース系繊維の具体例があげられる。【００１１】
前記珪酸含有セルロース系繊維としては、難燃剤として珪酸および／または珪酸アルミニウムを繊維中に２０〜５０重量％含有するセルロース繊維が好ましい。この繊維は１．７〜８ｄｔｅｘ程度の繊度、３８〜１２８ｍｍ程度のカット長を有していることが好ましい。その具体例としては、例えば珪酸を繊維中に約３０重量％含有したサテリ（Ｓａｔｅｒｉ）社のヴィジル（Ｖｉｓｉｌ）や珪酸アルミニウムを繊維中に約３３重量％含有したサテリ（Ｓａｔｅｒｉ）社のヴィジルＡＰ（Ｖｉｓｉｌ  ＡＰ）があげられる。その他難燃性セルロース系繊維としてレンチング社（Ｌｅｎｚｉｎｇ  Ａ．Ｇ）のレンチングＦＲ（Ｌｅｎｚｉｎｇ  ＦＲ）あげられる。難燃性セルロース系繊維はこれらに限定されるものではない。【００１２】
セルロース系繊維を後加工等により難燃化した繊維を使用することができる。用いられる難燃剤としてはトリフェニルホスフェート、トリクレジルホスフェート、トリキシレニルホスフェート、トリメチルホスフェート、トリエチルホスフェート、クレジルフェニルホスフェート、キシレニルジフェニルホスフェート、レゾルシノールビス（ジフェニルホスフェート）、２−エチルヘキシルジフェニルホスフェート、ジメチルホスフェート、トリアリルホスフェート（レオフォス）、芳香族リン酸エステル、ホスホノカルボン酸アミド誘導体、テトラキス・ヒドロキシメチルホスホニウム誘導体、Ｎ−メチロールジメチルホスホノプロピオンアミドなどのリン酸エステル系化合物、トリス（クロロエチル）ホスフェート、トリスジクロロプロピルホスフェート、トリス−β−クロロプロピルホスフェート、クロロアルキルホスフェート、トリス（トリブロモネオペンチル）ホスフェート、ジエチル−Ｎ，Ｎ−ビス（２−ヒドロキシエチル）アミノメチルホスフェート、トリス（２，６−ジメチルフェニル）ホスフェートなどの含ハロゲンリン酸エステル系化合物、芳香族縮合リン酸エステル、含ハロゲン縮合リン酸エステルなどの縮合リン酸エステル系化合物、ポリリン酸アンモニウム・アミド、ポリクロロホスフォネートなどのポリリン酸塩系化合物、ポリリン酸カルバメートなどのポリリン酸エステル系化合物、赤リン、アミン化合物、ホウ酸、臭化物等のハロゲン化合物、尿素―ホルムアルデヒド化合物、硫酸アンモニウム、グアニジン系縮合物等があげられる。これらは単独で使用しても良く、２種以上組み合わせても良い。これら難燃剤の添付量としては、中綿の難燃性を維持するために、中綿全体に対して0.5重量％以上になるように添付するのが好ましい。【００１３】
本発明に用いるポリエステル系繊維（Ｂ）は、本発明の中綿に優れた嵩高性、耐久性を与えるための成分である。また、この成分は燃焼時に溶融することで、その溶融物が炭化膜を覆うことにより出来上がった炭化膜の強度を向上させる効果がある。ポリエステル系繊維（Ｂ）の具体例としては、汎用的な融点が２００℃を超えるポリエステル繊維、低融点バインダー繊維、難燃性ポリエステル繊維があげられる。これらは単独使用しても良く、２種類以上組み合わせて使用しても良い。【００１４】
低融点バインダー繊維としては低融点ポリエステル単一成分よりなる繊維、通常のポリエステルと低融点ポリエステルの複合よりなる繊維、通常のポリエステルと低融点ポリオレフィンの複合よりなる繊維よりなる群から選ばれた少なくとも1つの繊維であるのが好ましい。一般的に低融点ポリエステルの融点は概ね１１０〜２００℃、低融点ポリプロピレンの融点は概ね１４０〜１６０℃、低融点ポリエチレンの融点は概ね９５〜１３０℃であり、概ね１１０〜２００℃程度で融解接着能力を有するものであれば特に限定はない。低融点バインダー繊維としては、例えば東レ（株）製のサフメットR（４．４ｄｔｅｘ×５１ｍｍ、溶融温度１１０℃）、があげられる。【００１５】
難燃ポリエステル系繊維としては、後処理により繊維に難燃化剤を添付した繊維、繊維紡糸時に難燃化剤が練り込まれた繊維、難燃化剤を共重合法により導入された繊維をあげることができる。難燃ポリエステル系繊維はこれらに限定されない。代表的な難燃化剤としては、ハロゲン化合物、あるいはリン化合物等があげられるが、特にこれに限られたものではない。【００１６】
リン化合物の具体例としては、フェニルホスホン酸ジメチル、フェニルホスホン酸ジフェニル、〔２−（βヒドロキシエトキシカルボニル）エチル〕メチルホスフィン酸、〔２−（βヒドロキシエトキシカルボニル）エチル〕フェニルホスフィン酸、（２−カルボキシルエチル）メチルホスフィン酸、（２−カルボキシルエチル）フェニルホスフィン酸、（２−メトキシカルボキシルエチル）フェニルホスフィン酸メチル、（４−メトキシカルボニルフェニル）フェニルホスフィン酸メチル、（１，２−ジカルボキシエチル）ジメチルホスフィンオキシド、（２，３−ジカルボキシプロピル）ジメチルホスフィンオキシド、（２，３−ジメトキシカルボニルエチル）ジメチルホスフィンオキシド、〔１，２−ジ（β−ヒドロキシエトキシカルボニル）〕ジメチルホスフィンオキシドなどが挙げられるが、これらに限定されるものではない。【００１７】
本発明に用いるハロゲン含有繊維（Ｃ）は、中綿の難燃性向上のために使用される成分であり、燃焼時に酸素欠乏ガスを発生することにより自己消火を助ける効果がある成分である。本発明に用いられるハロゲン含有繊維（Ｃ）としては、例えば塩化ビニル、塩化ビニリデンなどのハロゲン含有モノマーの単独重合体や共重合体、これらのハロゲン含有モノマーと共重合可能なモノマー、例えばアクリロニトリル、スチレン、酢酸ビニル、アクリル酸エステルなどとの共重合体、またはハロゲン含有モノマーがＰＶＡ系ポリマーにグラフトしたグラフト重合体などからなる繊維があげられるが、これらに限定されるものではない。ハロゲン含有繊維（Ｃ）としては、ハロゲン含有モノマーとアクリロニトリルの共重合体からなる繊維であるモダアクリル繊維が好ましい。特に、アクリロニトリルを３０〜７０重量％、塩化ビニルに代表されるハロゲン含有ビニル系単量体７０〜３０重量％及びこれらと共重合可能なビニル系単量体０〜１０重量％よりなる共重合体からなるモダアクリル繊維が好ましい。【００１８】
前記モダアクリル繊維には、中綿の難燃性を強化するために難燃剤が添加されていることが好ましい。難燃剤の具体例としては、三酸化アンチモン、五酸化アンチモン、アンチモン酸、オキシ塩化アンチモンなどのアンチモン化合物、酸化第二スズ、メタスズ酸、オキシハロゲン化第一スズ、オキシハロゲン化第二スズ、水酸化第一スズ、四塩化スズなどのＳｎ系化合物、酸化亜鉛などのＺｎ化合物、酸化マグネシウム、水酸化マグネシウムなどのＭｇ系化合物、酸化モリブデンなどのＭｏ系化合物、酸化チタン、チタン酸バリウムなどのＴｉ系化合物、硫酸メラミン、スルファミン酸グアニジンなどのＮ系化合物、ポリ燐酸アンモニウム、ジブチルアミノフォスフェートなどのＰ系化合物、水酸化アルミニウム、硫酸アルミニウム、珪酸アルミニウムなどのＡｌ系化合物、酸化ジルコニウムなどのＺｒ系化合物、シリケート、ガラス等のＳｉ系化合物、カオリン、ゼオライト、モンモリロナイト、タルク、パーライト、ベントナイト、バーミキュライト、珪藻土、黒鉛等の天然もしくは合成鉱産物系化合物、塩化パラフィン、ヘキサブロモベンセン、ヘキサブロモシクロドデカンなどのハロゲン化合物が挙げられる。また、錫酸マグネシウム、錫酸亜鉛、錫酸ジルコニウムなどの複合化合物を使用しても良い。これらについては、単独で使用しても良く、２種以上組み合わせても良い。【００１９】
これらの中ではアンチモン化合物が、燃焼時にモダアクリル繊維中より脱離したハロゲン原子と反応し、ハロゲン化アンチモンを生成することで極めて高い難燃性を発揮することから好ましい。アンチモン化合物はモダアクリル繊維に対して６〜５０重量％添加することが好ましい。アンチモン化合物が添加されたモダアクリル繊維の具体例としては株式会社カネカ製のカネカロンＰＢＸやソルーシア（Ｓｏｌｕｔｉａ）社のエスイーエフ（ＳＥＦ）があげられるがこれらに限定されるものではない。【００２０】
セルロース系繊維（Ａ）、ポリエステル系繊維（Ｂ）、ハロゲン含有繊維（Ｃ）の割合はセルロース系繊維（Ａ）１０〜４０重量％、ポリエステル系繊維（Ｂ）５０〜８０重量％、ハロゲン含有繊維（Ｃ）１０〜４０重量％である。風合いや吸湿性、弾力性などの快適性、耐洗濯性や耐久性、炭化膜の形成の度合い、形状維持性能、自己消火性の速度によりさらに特定の割合が決定される。【００２１】
セルロース系繊維（Ａ）は寝具製品にセルロース系繊維（Ａ）の持つ風合い、吸湿性を与え、且つ燃焼時の中綿の炭化膜形成あるいは形状維持に寄与する主要成分である。セルロース系繊維（Ａ）が１０重量％未満の場合にはセルロース系繊維（Ａ）の持つ風合い、吸湿性が充分には得られず、また中綿の炭化膜生成能力が不十分となる。また、中綿におけるセルロース系繊維（Ａ）の割合が４０重量を超えると中綿の持つ弾力性が悪くなるあるいは消火性能が悪くなる為、４０重量％以下であることが必要である。【００２２】
ポリエステル系繊維（Ｂ）は、寝具製品の耐洗濯性や耐久性あるいは弾力性を向上させる主要成分である。ポリエステル系繊維（Ｂ）は燃焼により容易に溶融するためにその割合が８０重量％を超えると中綿中の溶融成分の割合が多くなり、難燃性能が不充分となる。また、ポリエステル系繊維（Ｂ）の割合が５０重量％未満でも難燃性に何ら問題はない。しかし、コンフォーターやマットレスパッド、詰め綿枕、クッションなど弾力性を必要とする寝具製品の中綿に対して、弾力性を与えるためにポリエステル系繊維（Ｂ）の割合が５０重量％以上であることが必要である。【００２３】
ハロゲン含有繊維（Ｃ）は中綿に自己消火性を付与する主要成分であるが、ハロゲン含有繊維（Ｃ）の割合が４０重量％を超えると、セルロース系繊維（Ａ）の持つ風合い、ポリエステル系繊維（Ｂ）の持つ弾力性が充分に得られなくなる他、寝具製品の燃焼時、ハロゲン含有繊維（Ｃ）が人体に影響を及ぼすガスを多量に発生する。【００２４】
本発明の中綿においては、セルロース系繊維（Ａ）、ポリエステル系繊維（Ｂ）、ハロゲン含有繊維（Ｃ）及び必要に応じて使用する他の繊維が充分に混綿されていることが好ましい。混綿された本発明の中綿は所定の形状の側地に詰め込んで使用してよい。あるいは不織布を作成するように、上記の混合された繊維を混綿後、ウェブとし、このウェブを多層化した中綿を使用することができる。本発明の高度に難燃化された中綿はコンフォーター、マットレスパッド、詰め綿枕、寝具用クッションなどの中綿を必要とする寝具製品に使用される。【００２５】
本発明の高度に難燃化された中綿を覆う側地としては、寝具製品やインテリア家具で汎用的に使用されているセルロース系繊維および／あるいはポリエステル系繊維で構成された側地が好ましいが、特に限定されるものではない。風合いや吸湿性、耐久性といった、寝具製品やインテリア家具に望まれる性能を満足するには、側地の構成がセルロース系繊維２０〜８０重量％、ポリエステル系繊維８０〜２０重量％であるのが好ましい。【００２６】
本発明の高度に難燃化された中綿にはセルロース系繊維（Ａ）およびポリエステル系繊維（Ｂ）およびハロゲン含有繊維（Ｃ）が必須成分である。セルロース系繊維（Ａ）は炭化促進効果を有しており、速やかに炭化し炎に晒された際の収縮が小さく安定した炭化膜を形成する。また、ポリエステル系繊維（Ｂ）は本発明である難燃性寝具製品に優れた弾力性能を付与することができる。ハロゲン含有繊維（Ｃ）は中綿の消火性能を向上させることができる。【００２７】
上記のように、本発明によれば高度に難燃化された寝具製品を得ることが可能である。また、本発明によればクッション、枕、マットレスパット、コンフォーター、布団などの寝具製品の素材独特の風合いや心地よさを充分に引き出しながら、人体に影響を与えるガスの発生を最小限に抑えた寝具製品を得ることが可能である。
以下、実施をあげて本発明をさらに詳しく説明するが、本発明はかかる実施例のみに限定されるものではない。
【実施例】
【００２８】
（中綿の製造）
セルロース系繊維（Ａ）として、汎用的なセルロース繊維であるダイワボウレーヨン社のコロナＲ（繊度１．７ｄｔｅｘ、カット長３８ｍｍ）あるいは難燃セルロース系繊維であるサテリ（Ｓａｔｅｒｉ）社製のヴィジル（Ｖｉｓｉｌ）（繊度３．５ｄｔｅｘ、カット長５０ｍｍ）を使用した。ポリエステル系繊維（Ｂ）として、汎用的なポリエステル繊維である東レ（ＴＯＲＡＹ）社製のテトロンＲ（繊度６ｄｔｅｘ、カット長５１ｍｍ）あるいは難燃ポリエステル繊維であるトレビラ（ＴＲＥＶＩＲＡ）社製のトレビラＣＳを使用した。ハロゲン含有繊維（Ｃ）として難燃剤としてアンチモン化合物を含有するカネカ（ＫＡＮＥＫＡ）社製のカネカロンＰＢＸ（繊度２ｄｔｅｘ、カット長５１ｍｍ）を使用した。これらの繊維を表１に示す混率でカードにより開繊してウェブ状にし、多層化して中綿を作成した。【００２９】
【表１】
2006129607.tif 000002
【００３０】
（側地の作成）
木綿繊維５０重量％とポリエステル繊維５０重量％を混紡によりメートル番手３４番手の紡績糸を得た。この紡績糸を周知の方法により、目付け１２０ｇ／ｍ2の平織り生地を作成した。【００３１】
（難燃性評価用クッションの作成方法）
作成した中綿を、縦約３０．５ｃｍ×横約３０．５ｃｍにカットする。その中綿を縦約３８．１ｃｍ×横約３８．１ｃｍにカットした生地（側地）に挟み込み、重さ３２５ｇのプレートを載せてクッションの高さが８９ｍｍ（３．５ｉｎｃｈ）以上１０２ｍｍ（４．０ｉｎｃｈ）以内となるように調整し、４辺をカタン糸を用いて閉じ、難燃性評価用クッションを作成した。【００３２】
（難燃性評価方法）
難燃性は米国カリフォルニア州の燃焼試験方法Ｔeｃｈｎｉｃaｌ  Ｂｕｌｌeｔｉｎ  ６０４の２００４年１０月発行のドラフト（ＴＢ６０４）Ｓｅｃｔｉｏｎ２に基づいて実施した。米国カリフォルニア州のＴＢ６０４燃焼試験方法を簡単に説明すると、枕類やクッション類を対象とした試験の場合、水平にした前記難燃性評価用クッションの一つの角より下側３／４インチの所から３５ｍｍの炎を２０秒間着炎する。６分後の重量減少率が２５重量％以下であれば合格である。表２において重量減少率が２５重量％以内のものを○、２５重量％を越えるものを×とした。
使用するバーナーチューブは内径６．５ｍｍ、外形８ｍｍ、長さ２００ｍｍである。燃料ガスは純度９９％以上のブタンガスで、ブタンガス流量４５ｍｌ／ｍｉｎで炎の高さは約３５ｍｍである。【００３３】
（弾力性評価方法）
弾力性評価は、前記難燃性評価用クッションを用いておこなった。中綿の量は１０００ｇ／ｍ2であった。弾力性の評価はクッションの目視によりなされた。難燃性評価用クッションが寝具製品として十分なボリューム感を有するものを○（例えばポリエステル繊維を中綿に使用したクッションと同じボリューム感がある場合）、寝具として使用可能なレベルのボリューム感を有するものを△、それより劣るものを×（例えばレーヨン繊維を中綿に使用したクッションと同じボリューム感がある場合）として評価した。【００３４】
（実施例１〜９、比較例１〜９）
作成した難燃性評価用クッションについて難燃性および弾力性を評価した。結果を表２に示す。【００３５】
【表２】
2006129607.tif 000003
【００３６】
実施例１〜９では、何れの場合においても燃焼試験における難燃性、炭化膜の状態は良好であった。さらに、ポリエステル系繊維（Ｂ）が中綿全体に対し５０〜７０重量％含まれているため、コンフォーターやマットレスパッド、詰め綿枕、寝具用クッションなどの寝具製品に必要な弾力性を充分に得ることができた。
比較例１では、ポリエステル系繊維（Ｂ）の中でも難燃性ポリエステル系繊維は自己消火性に優れる。しかし、セルロース系繊維（Ａ）を含まない為に、炭化膜の状態が不充分であった。このため、溶融した難燃性ポリエステル系繊維の熱が中綿の内部にまで伝わり、その熱でさらに難燃性ポリエステル系繊維の溶融が進んだ。その結果接炎終了６分後の重量減少率が２５重量％を超え、充分な難燃性を得ることができなかった。
比較例２，３では、比較例１に比べてハロゲン含有繊維（Ｃ）を含むが、セルロース系繊維（Ａ）を含まない為に、炭化膜の状態が不充分となり、中綿の消火能力が劣るものであった。
比較例４〜６では、難燃性、炭化膜の状態は良好であったが、ポリエステル系繊維（Ｂ）の混合割合が少なく、充分な弾力性が得られなかった。また、比較例６のようにハロゲン含有繊維（Ｃ）の混率が高いと、充分な風合いや吸湿性および弾力性が得られない他、燃焼時、人体に悪影響を及ぼす多量のガスを発生する為、実用化が困難となる。
【産業上の利用可能性】
【００３７】
本発明は中綿としてセルロース系繊維（Ａ）、ポリエステル系繊維（Ｂ）およびハロゲン含有繊維（Ｃ）を使用する難燃性寝具製品に関するものである。本発明の寝具製品は多量のハロゲン含有繊維（Ｃ）を使用しないにもかかわらず長時間火炎に接触させる燃焼テストにおいても燃焼を防止できる高度の難燃性を有する。また、ポリエステル系繊維（Ｂ）が有する弾力性を損なわない。このようにクッション、枕、マットレスパット、コンフォーター、布団などの寝具分野において、産業上の利用が可能である。
【国際調査報告】
2006129607.tif 000004
2006129607.tif 000005
2006129607.tif 000006
2006129607.tif 000007
2006129607.tif 000008